(57)【要約】      （修正有）【課題】高い色純度を確保しつつ高透過率化を可能とし、かつ顔料の退色を効果的に防止できるカラーフィルタおよび該カラーフィルタを用いたディスプレイ装置の提供。【解決手段】カラーフィルタは、基材と、前記基材上に形成された、色材として顔料を含む着色層と、前記基材の、前記着色層と反対側の面に形成された、紫外線遮断層とを含んでなり、前記紫外線遮断層の透過率５０％の波長が、４００ｎｍ以上であり、かつ組み合わされる光源光の可視光領域における最も短波長側の発光ピークの波長から２５ｎｍ以上短波長側に位置するものである。また、本発明のディスプレイ装置は、カラーフィルタが、基材と、前記基材上に形成された、色材として顔料を含む着色層と、前記基材の、前記着色層と反対側の面に形成され、紫外線遮断層とを含んでなり、前記紫外線遮断層の透過率５０％の波長が、４００ｎｍ以上である。【選択図】図４
2010237569.tif 000002
【特許請求の範囲】
【請求項１】
基材と、
前記基材上に形成された、色材として顔料を含む着色層と、
前記基材の、前記着色層と反対側の面に形成された、紫外線遮断層と
を含んでなり、
前記紫外線遮断層の透過率５０％の波長が、４００ｎｍ以上であり、かつ組み合わされる光源光の可視光領域における最も短波長側の発光ピークの波長から２５ｎｍ以上短波長側に位置するものである、カラーフィルタ。
【請求項２】
前記最も短波長側の発光ピークの波長において、紫外線遮断層の透過率が８０％以上である、請求項１に記載のカラーフィルタ。
【請求項３】
前記光源光の可視光領域における最も短波長側の発光ピークの波長が、４２５ｎｍ〜４８０ｎｍの範囲内である、請求項１または２に記載のカラーフィルタ。
【請求項４】
青色着色層が、色材としてレーキ顔料を含む、請求項１〜３のいずれか一項に記載のカラーフィルタ。
【請求項５】
青色着色層が、色材として、コンプレックスアシッドでレーキ化した顔料を含む、請求項１〜４のいずれか一項に記載のカラーフィルタ。
【請求項６】
カラーフィルタを具備してなるディスプレイ装置であって、
前記カラーフィルタが、基材と、前記基材上に形成された、顔料を含む着色層と、前記基材の、前記着色層と反対側の面に形成された、紫外線遮断層とを含んでなり、
前記紫外線遮断層の透過率５０％の波長が、４００ｎｍ以上であり、かつ組み合わされる光源光の可視光領域における最も短波長側の発光ピークの波長から２５ｎｍ以上短波長側に位置する、ディスプレイ装置。
【請求項７】
青色、赤色、および緑色の３色の発光体を含む発光素子を有する有機ＥＬディスプレイであって、
前記有機ＥＬディスプレイの青色表示が、
青色発光体と、
基材と、前記基材上に形成された、色材として顔料を含む着色層と、前記基材の、前記着色層と反対側の面に形成された、紫外線遮断層とを含んでなり、前記紫外線遮断層の透過率５０％の波長が、４００ｎｍ以上であり、かつ組み合わされる光源光の可視光領域における最も短波長側の発光ピークの波長から２５ｎｍ以上短波長側に位置する、カラーフィルタと
の組み合わせにより構成されるものである、有機ＥＬディスプレイ。
【発明の詳細な説明】
【技術分野】
【０００１】
本発明は、紫外および可視領域に遮断能を有する紫外線遮断層を含むカラーフィルタ、ならびに紫外および可視領域に遮断能を有する紫外線遮断層を含むカラーフィルタを具備した有機ＥＬディスプレイに関する。
【背景技術】
【０００２】
近年、次世代型のディスプレイとして、エレクトロルミネッセンス（以下、「ＥＬ」ということがある）素子で構成されたＥＬディスプレイが期待されている。ＥＬ素子には無機ＥＬ素子と有機ＥＬ素子とがあり、いずれのＥＬ素子も自己発光性であるために視認性が高く、また完全固体素子であるために耐衝撃性に優れるとともに取り扱いが容易であるという利点がある。このため、グラフィックディスプレイの画素やテレビ画像表示装置の画素、あるいは面光源等としての研究開発及び実用化が進められている。
【０００３】
有機ＥＬ素子は、アントラセン等の蛍光性の有機固体からなる発光層とトリフェニルアミン誘導体等からなる正孔注入層、又は、発光層とペリレン誘導体等からなる電子注入層、又は、正孔注入層と発光層と電子注入層、のいずれかの積層形態を２つの電極（発光面側の電極は透明電極になる。）間に介在させてなる構造体である。こうした有機ＥＬ素子は、発光層に注入された電子と正孔とが再結合するときに生じる発光を利用するものである。このため、有機ＥＬ素子は、発光層の厚さを薄くすることにより、例えば４．５Ｖという低電圧での駆動が可能で応答も速いといった利点や、輝度が注入電流に比例するために高輝度のＥＬ素子を得ることができるといった利点等を有している。また、発光層とする蛍光性の有機固体の種類を変えることにより、青、緑、黄、赤の可視域すべての色で発光が得られている。有機ＥＬ素子は、このような利点、特に低電圧での駆動が可能であるという利点を有していることから、現在、実用化のための研究が進められている。そして、携帯電話の表示部分等、製作上での難易度が比較的低い小型のディスプレイでは、一部実用化がなされている。
【０００４】
有機ＥＬ素子におけるカラー表示の方式としては、（１）青色、赤色、緑色等の各色の発光材料を成膜する３色塗り分け方式、（２）青色発光する発光層と、青→緑及び青→赤にそれぞれ色変換する色変換層（ＣＣＭ層）とを組合せて３色を発色させるＣＣＭ方式、（３）白色発光する発光層と、青色、赤色、緑色等のカラーフィルタとを組み合わせる方式等が挙げられる。このうち、発光効率の点からは、（１）の３色塗り分け方式が最も有力であり、携帯電話、携帯情報端末（ＰＤＡ）等に実用化されている。またさらに高精細化の観点からは、蛍光体の塗り分けが不要である、（３）の白色ＯＬＥＤ＋カラーフィルタの組み合わせが有望である。いずれの方式を選択するかは、ディスプレイが組み込まれる装置の性質によって決定される。
【０００５】
これら有機ＥＬ素子においては、電極が金属系材料からなること、発光体自身が透明であること等から、周囲が明るい環境での使用を想定した場合、外光反射により表示コントラストが著しく低下するといった問題があった。そのため、Ａ．有機ＥＬ素子の外光入射側に円偏光板を貼付する、Ｂ．カラーフィルタを適用する、Ｃ．無彩色もしくは無彩色に近い色目で着色する（所謂ティント処理を施す）、といった種々の対策が単独で、もしくは組み合わせてとられるのが普通である。
【０００６】
ここで、Ａの円偏光板を貼付する場合は、原理的に外光反射が完全に（外光の入射角度にもよるが）抑えられるものの、有機ＥＬ素子からの発光もその半分以上が円偏光板により吸収され、必ずしも効率が良いとは言えないものであった。一方、Ｂのカラーフィルタを適用した場合は、円偏光板を用いた場合に比較して外光反射の抑止効果が劣るものの、有機ＥＬ素子からの発光色の色目調整が可能となるといった優れた効果を発揮する。有機ＥＬ素子の発光自体による色純度向上には限界があることから、カラーフィルタによる色目の調整は、非常に有効と言える。勿論白色ＥＬのカラー化には、カラーフィルタが必須となることは言うまでもない。カラーフィルタによる外光反射の抑制は、表示に不要な波長成分を吸収することにより、達成されている。すなわち、ＯＬＥＤの発光が無い、もしくはほとんど無い波長領域については、完全に遮光することがコントラスト向上の点から好ましい。
【０００７】
ところで、有機ＥＬ素子の寿命は、電流値によって決定される発光輝度により変化する。すなわち、電流値を高めることにより高輝度が可能となるが、同時に素子の寿命が縮まることになる。従って、光が発光体から出射された後は、周辺部材による光吸収をなるべく低く抑えることが電流値を抑制し、ひいては長寿命化につながることとなる。特に青色の発光体は組み合わせる緑色および赤色の発光体に比較して寿命が短く、ディプレイとしての寿命を左右している。
【０００８】
上記に鑑み、特に青色での発光を減衰しないようなパネル構成が、有機ＥＬ自体の長寿命化にとって重要となる。そのため、青色発光素子と組み合わせる、青色画素におけるカラーフィルタの透過率は、長寿命化の点からまだまだ向上させる必要がある。
【０００９】
ここで、カラーフィルタの透過率は、着色層に用いられる色材の性能に大きく左右される。そのため、現在までに種々の色材、特に顔料について幅広い研究がなされてきた（例えば、特許文献１を参照）。しかしながら、青色画素については、現在使用可能な顔料系で最も透過率に優れる顔料を適用しても、十分な透過率が確保できているとは言えないものである。
【００１０】
また、有機ＥＬディスプレイ用途においては、構造上、色材の耐光性が要求されるといった問題がある。そこで、耐光性向上のために、ディスプレイ装置の表示面側には、紫外線防止層としての紫外線カットフィルムを積層することが提案されている（例えば、特許文献２を参照）。例えば、有機ＥＬディスプレイにおいては、表示側に反射防止機能を有する、アンチリフレクションフィルム（ＡＲフィルム）を積層する手法が一般的に採用されている。ＡＲフィルムにはベースとしてのＴＡＣフィルムに、紫外線吸収剤が添加されている。通常、ＴＡＣフィルムに添加される紫外線吸収剤はディスプレイの表示特性に悪影響を与えないよう、可視光領域においては吸収を示さないか、示したとしても極僅かに押さえられている（例えば、特許文献３を参照）。他にも、紫外線吸収能を有する保護フィルムを用いることは提案されているが、保護フィルムの透過率が低く、十分に光源光を利用することができているとは言い難い（例えば、特許文献４を参照）。また、色材自体の耐光性を向上させるために、レーキ顔料を用いることも提案されているが、耐光性試験の条件設定・評価が不十分であり、実用可能な耐光性が得られているとは言い難い（例えば、特許文献５を参照）。したがって、依然として、高い色純度を確保しつつ、高透過率化を可能とし、耐光性に優れるカラーフィルタが切望されている。
【先行技術文献】
【特許文献】
【００１１】
【特許文献１】特開２００４−８５５９２号公報
【特許文献２】特開２００５−２２２９１５号公報
【特許文献３】特開２００５−４３４００号公報
【特許文献４】特開２００７−２３４３０１号公報
【特許文献５】特開２００１−８１３４８号公報
【発明の概要】
【発明が解決しようとする課題】
【００１２】
本発明は上記の背景技術に鑑みてなされたものであり、その目的は、カラーフィルタの耐光性を向上させながら、高い色純度を確保しつつ、高透過率化を可能とするカラーフィルタを提供することにある。また、本発明の目的は、カラーフィルタの透過率を向上させ、青色画素に関して十分な性能を実現できるディスプレイ装置および有機ＥＬディスプレイを提供することにある。
【課題を解決するための手段】
【００１３】
本発明者らは上記課題を解決するため、鋭意検討した結果、紫外線遮断層の透過率５０％の波長を特定の範囲内に調節することにより上記課題を解決できることを知見し、本発明を完成するに至った。
【００１４】
すなわち、本発明は、
基材と、
前記基材上に形成された、色材として顔料を含む着色層と、
前記基材の、前記着色層と反対側の面に形成された、紫外線遮断層と
を含んでなり、
前記紫外線遮断層の透過率５０％の波長が、４００ｎｍ以上であり、かつ組み合わされる光源光の可視光領域における最も短波長側の発光ピークの波長から２５ｎｍ以上短波長側に位置する、カラーフィルタを提供するものである。
【００１５】
また、他の態様によれば、本発明は、
カラーフィルタを具備してなるディスプレイ装置であって、
前記カラーフィルタが、基材と、前記基材上に形成された、色材として顔料を含む着色層と、前記基材の、前記着色層と反対側の面に形成された、紫外線遮断層とを含んでなり、
前記紫外線遮断層の透過率５０％の波長が、４００ｎｍ以上であり、かつ組み合わされる光源光の可視光領域における最も短波長側の発光ピークの波長から２５ｎｍ以上短波長側に位置する、ディスプレイ装置を提供するものである。
【００１６】
また、他の態様によれば、本発明は、
青色、赤色、および緑色の３色の発光体を含む発光素子を有する有機ＥＬディスプレイであって、
前記有機ＥＬディスプレイの青色表示が、
青色発光体と、
基材と、前記基材上に形成された、色材として顔料を含む着色層と、前記基材の、前記着色層と反対側の面に形成された、紫外線遮断層とを含んでなり、前記紫外線遮断層の透過率５０％の波長が、４００ｎｍ以上であり、かつ組み合わされる光源光の可視光領域における最も短波長側の発光ピークの波長から２５ｎｍ以上短波長側に位置する、カラーフィルタと
の組み合わせにより構成される、有機ＥＬディスプレイを提供するものである。
【発明の効果】
【００１７】
本発明のカラーフィルタによれば、高い色純度を確保しつつ高透過率化を可能とし、さらに顔料の退色を効果的に防止することができる。また、本発明のディスプレイ装置および有機ＥＬディスプレイによれば、カラーフィルタの透過率が高いため、青色発光をより効率的に利用することができ、青色画素に関して十分な性能を実現することができる。
【図面の簡単な説明】
【００１８】
【図１】一般的なＲＧＢ３色発光型のＯＬＥＤの発光輝度分布を示す図である。
【図２】本発明のカラーフィルタを具備するディスプレイ装置の典型的な断面図である。
【図３】ＵＶガード透過後の青色発光の分光カーブを示す図である。
【図４】実施例および比較例の透過分光スペクトルならびにＯＬＥＤ発光の分光スペクトルを示す図である。
【発明を実施するための形態】
【００１９】
カラーフィルタ
本発明によるカラーフィルタは、基材と、前記基材上に形成された、色材として顔料を含む着色層と、前記基材の、前記着色層と反対側の面に形成された、紫外線遮断層とを含んでなり、前記紫外線遮断層の透過率５０％の波長が、４００ｎｍ以上であり、かつ組み合わされる光源光の可視光領域における最も短波長側の発光ピークの波長から２５ｎｍ以上短波長側に位置するものである。好ましい態様によれば、前記紫外線遮断層の透過率５０％の波長の下限値は、好ましくは４１０ｎｍ以上であり、上限値は、組み合わされる光源光の可視光領域における最も短波長側の発光ピークの波長から、好ましくは３０ｎｍ以上短波長側である。また、紫外線遮断層の波長３００ｎｍ〜３８０ｎｍの透過率は、好ましくは１０％以下であり、より好ましくは５％以下であり、波長４５０ｎｍの透過率は、好ましくは８０％以上であり、より好ましくは８５％以上であり、さらに好ましくは９０％以上であり、波長４８０ｎｍ〜６００ｎｍの透過率は、好ましくは９０％以上であり、より好ましくは９５％以上である。また、他の好ましい態様では、最も短波長側の発光ピークの波長において、紫外線遮断層の透過率は好ましくは８０％以上であり、より好ましくは８５％以上であり、さらに好ましくは９０％以上である。このように、紫外線遮断層の透過率を組み合わせる光源光の発光ピークに合わせて調整することで、青色光を有効に利用することができる。さらに、組み合わされる光源光の可視光領域における最も短波長側の発光ピークの波長は、好ましくは４２５ｎｍ〜４８０ｎｍの範囲内であり、より好ましくは４３０ｎｍ〜４７０ｎｍの範囲内である。なお、前記４２５ｎｍ〜４８０ｎｍの範囲内に複数の発光ピークが存在する場合、前記組み合わされる光源光の可視光領域における最も短波長側の発光ピークとは、最も相対発光強度が強いピークを指すものとする。紫外線遮断層の透過率５０％の波長が、４００ｎｍ以上であり、かつ組み合わされる光源光の可視光領域における最も短波長側の発光ピークの波長から２５ｎｍ以上短波長側に位置していれば、紫外線を効果的に遮断することができ、かつ可視光の短波長領域において外光を防止して、顔料カラーフィルタの耐光性を高めることができる。本発明の好ましい態様によれば、組み合わされる光源としては、ＯＬＥＤ、ＣＣＦＬ、およびＬＥＤ等が挙げられる。また、基材は光出射側にあるため、光透過性の高い透明基材が用いられる。例えば、ガラス、石英、または各種の樹脂等の光透過性の高い材料からなる透明基材が挙げられる。
【００２０】
本発明においては、紫外線遮断層の吸収波長を長波長側にシフトさせることにより、可視光領域における４００ｎｍ付近の光線を吸収させることができる。通常、このような可視光領域において吸収特性を示す紫外線遮断層は、黄色味で着色されるため、ディスプレイのような光学機器用途で汎用品とはならない。しかしながら、ＯＬＥＤの発光ピークの内、最も短波長側に位置するピークとの位置関係により、最も相応しい吸収特性を設定することが可能である。組み合わされる光源光がＯＬＥＤの場合には、紫外線遮断層が遮光する領域にもともと発光強度がほとんどないため、いかなる分光特性カラーフィルタを積層しても、カラーフィルタによる色調調整効果にはほとんど影響を与えない。ここで、一般的なＲＧＢ３色発光型のＯＬＥＤの発光輝度分布を図１に示す。青色発光の強度は、ピークの波長よりも長波長側で比較的に緩やかに減少するが、短波長側では急峻に強度が減少している。ピークの波長よりも２０ｎｍ以上短波長側の強度は、ほとんど輝度的に影響を与えないレベルである。
【００２１】
本発明の好ましい態様によれば、着色層は、好ましくは各色の着色層を含むものであり、例えば、青色着色層、赤色着色層、および緑色着色層を含むものである。本発明の好ましい態様によれば、青色着色層は、色材として、顔料を含むことが好ましく、レーキ顔料を含むことがより好ましい。例えば、青色を呈する顔料として、Ｃ．Ｉ．ピグメントブルー２５（ジアニシジンブルー等）の如きジスアゾ系顔料、Ｃ．Ｉ．ピグメントブルー１５（フタロシアニンブルー等）の如きフタロシアニン顔料、Ｃ．Ｉ．ピグメントブルー６０（インダントロンブルー等）の如きアントラキノン系顔料、およびＣ．Ｉ．ピグメントブルー１８（アルカリブルーＶ−５：１）の如きアルカリブルー顔料、更にレーキ顔料として、Ｃ．Ｉ．ピグメントブルー１、Ｃ．Ｉ．ピグメントブルー２、Ｃ．Ｉ．ピグメントブルー３、Ｃ．Ｉ．ピグメントブルー９、Ｃ．Ｉ．ピグメントブルー１０、Ｃ．Ｉ．ピグメントブルー１１、Ｃ．Ｉ．ピグメントブルー１２、Ｃ．Ｉ．ピグメントブルー１４、およびＣ．Ｉ．ピグメントブルー２４等が挙げられる。このような顔料によれば、カラーフィルタの青色画素に関して高い色純度を確保しつつ高い透過率および耐光性を実現することができる。
【００２２】
本発明の好ましい態様によれば、青色着色層は、色材として、コンプレックスアシッドでレーキ化した顔料を含むことがさらに好ましい。コンプレックスアシッドとしては、燐タングステン酸、燐モリブデン酸、燐タングステン・モリブデン酸等を挙げることができる。上記の顔料の中で、コンプレックスアシッドを沈澱剤とし、分子中に対イオンとして存在する、Ｃ．Ｉ．ピグメントブルー１、Ｃ．Ｉ．ピグメントブルー２、Ｃ．Ｉ．ピグメントブルー３、Ｃ．Ｉ．ピグメントブルー９、Ｃ．Ｉ．ピグメントブルー１０、Ｃ．Ｉ．ピグメントブルー１１、Ｃ．Ｉ．ピグメントブルー１２、Ｃ．Ｉ．ピグメントブルー１４等が耐光性の点で好ましく、燐タングステン・モリブデン酸でレーキしたＣ．Ｉ．ピグメントブルー１、Ｃ．Ｉ．ピグメントブルー２、Ｃ．Ｉ．ピグメントブルー３、Ｃ．Ｉ．ピグメントブルー９、Ｃ．Ｉ．ピグメントブルー１０が特に好ましい。このようなコンプレックスアシッドでレーキした顔料を用いることで、耐光性をより向上させることができる。好ましい態様では、顔料の含有量は、顔料フォトレジストの全量に対して５〜４０質量％である。
【００２３】
本発明の好ましい態様によれば、青色着色層は、色材として、染料を含んでもよく、例えば、メチン系染料、アントラキノン系染料、アゾ系染料、含金属アゾ系染料、トリアリールメタン系染料、およびフタロシアニン系染料からなる群から選択される少なくとも１種の染料を含んでもよい。このような染料によれば、カラーフィルタの青色画素に関して高い色純度を確保しつつ高い透過率を実現することができる。
【００２４】
本発明の好ましい態様によれば、赤色着色層または緑色着色層は、色材として顔料および／または染料を含むことが好ましい。例えば、赤色を呈する顔料として、Ｃ．Ｉ．ピグメントレッド３（トルイジンレッド等）の如きモノアゾ系顔料、Ｃ．Ｉ．ピグメントレッド３８（ピラゾロンレッドＢ等）の如きジスアゾ顔料、Ｃ．Ｉ．ピグメントレッド５３：１（レーキレッドＣ等）やＣ．Ｉ．ピグメントレッド５７：１（ブリリアントカーミン６Ｂ）の如きアゾレーキ顔料、Ｃ．Ｉ．ピグメントレッド１４４（縮合アゾレッドＢＲ等）の如き縮合アゾ顔料、Ｃ．Ｉ．ピグメントレッド１７４（フロキシンＢレーキ等）の如き酸性染料レーキ顔料、Ｃ．Ｉ．ピグメントレッド８１（ローダミン６Ｇ’レーキ等）の如き塩基性染料レーキ顔料、Ｃ．Ｉ．ピグメントレッド１７７（ジアントラキノニルレッド等）の如きアントラキノン系顔料、Ｃ．Ｉ．ピグメントレッド８８（チオインジゴボルドー等）の如きチオインジゴ顔料、Ｃ．Ｉ．ピグメントレッド１９４（ペリノンレッド等）の如きペリノン顔料、Ｃ．Ｉ．ピグメントレッド１４９（ペリレンスカーレット等）の如きペリレン顔料、Ｃ．Ｉ．ピグメントバイオレット１９（無置換キナクリドン）、Ｃ．Ｉ．ピグメントレッド１２２（キナクリドンマゼンタ等）の如きキナクリドン顔料、Ｃ．Ｉ．ピグメントレッド１８０（イソインドリノンレッド２ＢＬＴ等）の如きイソインドリノン顔料、およびＣ．Ｉ．ピグメントレッド８３（マダーレーキ等）の如きアリザリンレーキ顔料等が挙げられる。また、緑色を呈する顔料として、Ｃ．Ｉ．ピグメントグリーン７（フタロシアニングリーン）、Ｃ．Ｉ．ピグメントグリーン３６（フタロシアニングリーン）の如きフタロシアニン顔料、およびＣ．Ｉ．ピグメントグリーン８（ニトロソグリーン）等の如きアゾ金属錯体顔料等が挙げられる。さらに、染料として、酸性染料、直接染料、分散染料、油溶性染料、含金属油溶性染料、および昇華性色素等の有機染料を挙げることができる。具体的には、例えば、アゾ系、アントラキノン系、ベンゾジフラン系、および縮合メチン系等が挙げられる。このような赤色または緑色着色層においては、染料を含むことでカラーフィルタのより高い透過性が得られ、顔料を含むことでより高い耐光性および耐熱性が得られる。
【００２５】
本発明の好ましい態様によれば、紫外線遮断層が、紫外線防止フィルムから形成されてなることが好ましい。本発明においては、市販の紫外線防止フィルムを用いることもでき、例えば、ＴＡＣフィルムとしては、コニカミノルタ社製のＫＣ４ＵＸ２Ｍ、および富士フィルム社製のフジタックなどが挙げられる。ＵＶカットフィルムとしては、富士フィルム社製のＵＶガード、リンテック社製のルミクール１５０１などが挙げられる。また、紫外線吸収剤としては、チバ・ジャパン社Ｔｉｎｕｖｉｎシリーズなどを使用できる。このような紫外線防止フィルムによれば、表示面からの紫外線の入射を遮断することができるので、カラーフィルタに含まれる色材（顔料および／または染料）の退色をより効果的に防止することができる。なお、紫外線遮断層がフィルム型である場合には、基材と紫外線遮断層の間に、接着層をさらに含むことが好ましい。接着層は、紫外線硬化型のアクリル樹脂系接着剤、二液架橋型のアクリル樹脂系接着剤、および熱硬化型のエポキシ樹脂系接着剤等の接着層形成材料を用いて形成することができる。
【００２６】
本発明の好ましい態様によれば、赤色、緑色、および青色を含む微細にパターニングされた画素からなり、青色画素が上記のカラーフィルタによって構成される、ディスプレイ装置用カラーフィルタが好ましい。
【００２７】
カラーフィルタの製造方法
本発明によるカラーフィルタの製造方法は特に限定されないが、以下に示される好ましい態様に従い行うことができる。すなわち、本発明の好ましい態様によれば、まず、基材上に顔料フォトレジストを塗布し、減圧乾燥後、プリベークして、溶剤を除去する。顔料フォトレジストの塗布には、従来公知の方法を用いることでき、例えばスピンコート法、印刷法、インクジェット法、バーコート法、スプレー法、ダイコート法、ビードコート法、およびスリット＆スピンコート法等が挙げられる。いずれの手法であっても、均一な塗膜を得るため、塗布液が一定の粘度になるように、溶剤によって希釈／粘度調整してもよい。続いて、紫外線を露光して、顔料フォトレジストを硬化させる。パターニングを行う際は、フォトマスクを介してパターン露光し、引き続いて０．０５〜０．５％ＫＯＨ水溶液を用いたスプレー現像を行う。さらに、焼成することで着色層を基材上に形成させることができる。なお、プリベークは７０〜１２０℃、１〜１０分間の条件で行うことが好ましく、紫外線の露光は２５４〜３６０ｎｍの発光ピークを有する紫外線により３０〜３０００ｍＪ／ｃｍ２の露光量で行うことが好ましい。また、顔料フォトレジストは、上記の顔料と、モノマーと、ポリマーと、溶剤と、所望により界面活性剤、光重合開始剤、顔料誘導体、および分散剤等の少なくとも１種とを含むことができる。
【００２８】
上記のモノマーとしては、例えば、アリルアクリレート、ベンジルアクリレート、ブトキシエチルアクリレート、ブトキシエチレングリコールアクリレート、シクロヘキシルアクリレート、ジシクロペンタニルアクリレート、２−エチルヘキシルアクリレート、グリセロールアクリレート、グリシジルアクリレート、２−ヒドロキシエチルアクリレート、２−ヒドロシプロピルアクリレート、イソボニルアクリレート、イソデキシルアクリレート、イソオクチルアクリレート、ラウリルアクリレート、２−メトキシエチルアクリレート、メトキシエチレングリコールアクリレート、フェノキシエチルアクリレート、ステアリルアクリレート、エチレングリコールジアクリレート、ジエチレングリコールジアクリレート、１，４−ブタンジオールジアクリレート、１，５−ペンタンジオールジアクリレート、１，６−ヘキサンジオールジアクリレート、１，３−プロパンジオールアクリレート、１，４−シクロヘキサンジオールジアクリレート、２，２−ジメチロールプロパンジアクリレート、グリセロールジアクリレート、トリプロピレングリコールジアクリレート、グリセロールトリアクリレート、トリメチロールプロパントリアクリレート、ポリオキシエチル化トリメチロールプロパントリアクリレート、ペンタエリスリトールトリアクリレート、ペンタエリスリトールテトラアクリレート、トリエチレングリコールジアクリレート、ポリオキシプロピルトリメチロールプロパントリアクリレート、ブチレングリコールジアクリレート、１，２，４−ブタントリオールトリアクリレート、２，２，４−トリメチル−１，３−ペンタンジオールジアクリレート、ジアリルフマレート、１，１０−デカンジオールジメチルアクリレート、ジペンタエリスリトールヘキサアクリレート、ジペンタエリスリトールペンタアクリレート、および、上記のアクリレート基をメタクリレート基に置換したもの、γ−メタクリロキシプロピルトリメトキシシラン、１−ビニル−２−ピロリドン、２−ヒドロキシエチルアクリロイルホスフェート、テトラヒドロフルフリールアクリレート、ジシクロペンテニルアクリレート、ジシクロペンテニルオキシエチルアクリレート、３−ブタンジオールジアクリレート、ネオペンチルグリコールジアクリレート、ポリエチレングリコールジアクリレート、ヒドロキシピバリン酸エステルネオペンチルグリコールジアクリレート、フェノール−エチレンオキサイド変性アクリレート、フェノール−プロピレンオキサイド変性アクリレート、Ｎ−ビニル−２−ピロリドン、ビスフェノールＡ−エチレンオキサイド変性ジアクリレート、ペンタエリスリトールジアクリレートモノステアレート、テトラエチレングリコールジアクリレート、ポリプロピレングリコールジアクリレート、トリメチロールプロパンプロピレンオキサド変性トリアクリレート、イソシアヌール酸エチレンオキサイド変性トリアクリレート、トリメチロールプロパンエチレンオキサイド変性トリアクリレート、ペンタエリスリトールペンタアクリレート、ペンタエリスリトールヘキサアクリレート、ペンタエリスリトールテトラアクリレート等のアクリレートモノマー、および、これらのアクリレート基をメタクリレート基に置換したもの、���リウレタン構造を有するオリゴマーにアクリレート基を結合させたウレタンアクリレートオリゴマー、ポリエステル構造を有するオリゴマーにアクリレート基を結合させたポリエステルアクリレートオリゴマー、エポキシ基を有するオリゴマーにアクリレート基を結合させたエポキシアクリレートオリゴマー、ポリウレタン構造を有するオリゴマーにメタクリレート基を結合させたウレタンメタクリレートオリゴマー、ポリエステル構造を有するオリゴマーにメタクリレート基を結合させたポリエステルメタクリレートオリゴマー、エポキシ基を有するオリゴマーにメタクリレート基を結合させたエポキシメタクリレートオリゴマー、アクリレート基を有するポリウレタンアクリレート、アクリレート基を有するポリエステルアクリレート、アクリレート基を有するエポキシアクリレート樹脂、メタクリレート基を有するポリウレタンメタクリレート、メタクリレート基を有するポリエステルメタクリレート、ならびにメタクリレート基を有するエポキシメタクリレート樹脂等が挙げられる。本発明においては、市販のモノマーを用いることもでき、例えば、ＳＲ３９９（サートマー（株）製）が好ましい。好ましい態様では、モノマーの含有量は、顔料フォトレジストの全量に対して２．０〜１０．０質量％である。
【００２９】
上記のポリマーとしては、例えば、エチレン−酢酸ビニル共重合体、エチレン−塩化ビニル共重合体、エチレンビニル共重合体、ポリスチレン、アクリロニトリル−スチレン共重合体、ＡＢＳ樹脂、ポリメタクリル酸樹脂、エチレンメタクリル酸樹脂、ポリ塩化ビニル樹脂、塩素化塩化ビニル、ポリビニルアルコール、セルロースアセテートプロピオネート、セルロースアセテートブチレート、ナイロン６、ナイロン６６、ナイロン１２、ポリエチレンテレフタレート、ポリブチレンテレフタレート、ポリカーボネート、ポリビニルアセタール、ポリエーテルエーテルケトン、ポリエーテルサルフォン、ポリフェニレンサルファイド、ポリアリレート、ポリビニルブチラール、エポキシ樹脂、フェノキシ樹脂、ポリイミド樹脂、ポリアミドイミド樹脂、ポリアミック酸樹脂、ポリエーテルイミド樹脂、フェノール樹脂、ユリア樹脂等、および、重合可能なモノマーであるメチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、sec-ブチルアクリレート、sec-ブチルメタクリレート、イソブチルアクリレート、イソブチルメタクリレート、tert−ブチルアクリレート、tert−ブチルメタクリレート、ｎ−ペンチルアクリレート、ｎ−ペンチルメタクリレート、ｎ−ヘキシルアクリレート、ｎ−ヘキシルメタクリレート、２−エチルヘキシルアクリレート、２−エチルヘキシルメタクリレート、ｎ−オクチルアクリレート、ｎ−オクチルメタクリレート、ｎ−デシルアクリレート、ｎ−デシルメタクリレート、２−ヒドロキシエチルメタクリレート、ベンジルメタクリレート、スチレン、α−メチルスチレン、Ｎ−ビニル−２−ピロリドン、グリシジル（メタ）アクリレートの１種以上と、アクリル酸、メタクリル酸、アクリル酸の２量体（例えば、東亜合成化学（株）製Ｍ−５６００）、イタコン酸、クロトン酸、マレイン酸、フマル酸、ビニル酢酸、ならびにこれらの酸無水物等が挙げられる。好ましい態様では、ポリマーの含有量は顔料フォトレジストの全量に対して２．０〜５．０質量％であり、ポリマーとしては、ベンジルメタクリレート、スチレン、アクリル酸、および２−ヒドロキシエチルメタクリレートからなる共重合体に２−メタクリロイルオキシエチルイソシアネートを加えたものが用いられる。なお、好ましくは、該共重合体の各成分のモル比は、ベンジルメタクリレート：スチレン：アクリル酸：２−ヒドロキシエチルメタクリレート＝１０〜２０：３０〜４０：２５〜３５：１０〜２０であり、該共重合体１００モルに対して２−メタクリロイルオキシエチルイソシアネートは１０〜２０モル加えられる。
【００３０】
上記の溶剤としては、例えば、ベンゼン、トルエン、キシレン、ｎ−ブチルベンゼン、ジエチルベンゼン、およびテトラリン等の炭化水素類、メトキシベンゼン、１，２−ジメトキシベンゼン、およびジエチレングリコールジメチルエーテル等のエーテル類、アセトン、メチルエチルケトン、メチルイソブチルケトン、シクロヘキサノン、および２，４−ペンタンジオン等のケトン類、酢酸エチル、エチレングリコールモノメチルエーテルアセテート、プロピレングリコールモノメチルエーテルアセテート、プロピレングリコールモノエチルエーテルアセテート、およびγ−ブチロラクトン等のエステル類、２−ピロリドン、Ｎ−メチル−２−ピロリドン、ジメチルホルムアミド、およびジメチルアセトアミド等のアミド系溶媒、クロロホルム、ジクロロメタン、四塩化炭素、ジクロロエタン、テトラクロロエタン、トリトリクロロエチレン、テトラクロロエチレン、クロロベンゼン、およびオルソジクロロベンゼン等のハロゲン系溶媒、ｔ−ブチルアルコール、ジアセトンアルコール、グリセリン、モノアセチン、エチレングリコール、トリエチレングリコール、ヘキシレングリコール、エチレングリコールモノメチルエーテル、エチルセルソルブ、およびブチルセルソルブ等のアルコール類、ならびにフェノールおよびパラクロロフェノール等のフェノール類からなる群から選択される少なくとも１種が挙げられる。好ましい態様では、溶剤の含有量は、顔料フォトレジストの全量に対して５０〜９０質量％である。また、単一種の溶媒を使用しただけでは、フォトレジスト組成物の溶解性が不充分である場合、あるいはフォトレジストを塗布する際における塗布の相手方となる素材（基材を構成する素材）が侵されるおそれがある場合等には、２種以上の溶媒を混合使用することによりこれらの不利益を回避することができる。
【００３１】
上記の界面活性剤としては、例えば、フッソ系界面活性剤、ノニオン系界面活性剤、カチオン系界面活性剤、およびアニオン系界面活性剤等が挙げられる。好ましい態様では、界面活性剤の含有量は、顔料フォトレジストの全量に対して０．０３〜３．０質量％である。
【００３２】
上記の光重合開始剤としては、ラジカル重合性開始剤を用いることができる。ラジカル重合性開始剤は、紫外線等のエネルギーによりフリーラジカルを発生するものであり、例えば、ベンジル（ビベンゾイルとも言う）、ベンゾインイソブチルエーテル、ベンゾインイソプロピルエーテル、ベンゾフェノン、ベンゾイル安息香酸、ベンゾイル安息香酸メチル、４−ベンゾイル−４’−メチルジフェニルサルファイド、ベンジルメチルケタール、ジメチルアミノメチルベンゾエート、２−ｎ−ブトキシエチル−４−ジメチルアミノベンゾエート、ｐ−ジメチルアミノ安息香酸イソアミル、３，３’−ジメチル−４−メトキシベンゾフェノン、メチロベンゾイルフォーメート、２−メチル−１−（４−（メチルチオ）フェニル）−２−モルフォリノプロパン−１−オン、２−ベンジル−２−ジメチルアミノ−１−（４−モルフォリノフェニル）−ブタン−１−オン、１−（４−ドデシルフェニル）−２ヒドロキシ−２−メチルプロパン−１−オン、１−ヒドロキシシクロヘキシルフェニルケトン、２−ヒドロキシ−２−メチル−１フェニルプロパン−１−オン、１−（４−イソプロピルフェニル）−２−ヒドロキシ−２−メチルプロパン−１−オン、２−クロロチオキサントン、２，４−ジエチルチオキサントン、２，４−ジイソプロピルチオキサントン、２，４−ジメチルチオキサントン、イソプロピルチオキサントン、１−クロロ−４−プロポキシチオキサントン等が挙げられる。本発明においては、市販の光重合開始剤を用いることもでき、例えば、イルガキュア１８４、イルガキュア３６９、イルガキュア６５１、イルガキュア９０７（いずれも、チバ・スペシャリティー・ケミカルズ社製）、ダロキュアー（メルク社製）、アデカ１７１７（旭電化工業株式会社製）等のケトン系化合物、および２，２’−ビス（ｏ−クロロフェニル）−４，５，４’−テトラフェニル−１，２’ビイミダゾール（黒金化成株式会社製）等のビイミダゾール系化合物が好ましい。好ましい態様では、光重合開始剤の含有量は、顔料フォトレジストの全量に対して１．０〜５．０質量％である。
【００３３】
上記の顔料誘導体としては、例えば、顔料骨格にスルホン酸基、スルホン酸アミド基、カルボン酸基、アミド基、およびイミド基等を持つものが挙げられる。なお、顔料誘導体とは、顔料の分散性を高める効果を有するものである。本発明においては、市販の顔料誘導体を用いることもでき、例えば、ソルスパース１２０００（ゼネカ（株）製）、ソルスパース５０００（アビシア社製）、およびソルスパース２２０００（アビシア社製）が好ましい。好ましい態様では、顔料誘導体の含有量は、顔料フォトレジストの全量に対して０．０５〜１０質量％である。
【００３４】
上記の分散剤としては、例えば、カチオン系、アニオン系、ノニオン系、両性、およびポリマー系等の分散剤が挙げられる。本発明においては、市販の分散剤を用いることもでき、例えば、ソルスパース２４０００（ゼネカ（株）製）、ソルスパース２００００（ゼネカ（株）製）、およびＤｉｓｐｅｒｂｙｋ−１６０（ビックケミー・ジャパン（株）製）が好ましい。好ましい態様では、分散剤の含有量は、顔料フォトレジストの全量に対して０．１〜５０質量％である。これらの分散剤は、単独でまたは２種以上を混合して使用することができる。
【００３５】
ディスプレイ装置
本発明によるディスプレイ装置は、基材と、前記基材上に形成された、色材として顔料を含む着色層と、前記基材の、前記着色層と反対側の面に形成された、紫外線遮断層とを含んでなり、前記紫外線遮断層の透過率５０％の波長が、４００ｎｍ以上であり、かつ組み合わされる光源光の可視光領域における最も短波長側の発光ピークの波長から２５ｎｍ以上短波長側に位置するカラーフィルタを具備するものである。好ましい態様によれば、ディスプレイ装置は、有機ＥＬディスプレイである。有機ＥＬディスプレイは、青色、赤色、および緑色の３色の発光体を含む発光素子を有し、ディスプレイ装置の青色表示が、青色発光体と、上記のカラーフィルタとの組み合わせにより構成されるものであることが好ましい。本発明の好ましい態様によれば、有機ＥＬディスプレイは、カラーフィルタと有機ＥＬ発光体とを接着剤により接着させたものである。接着剤としては、上記の接着層形成材料を用いることができ、例えば、主剤（ＳＫダイン２０９４、綜研化学社製）と硬化剤（Ｅ−ＡＸ、綜研化学社製）の二液混合型であるアクリル系接着剤を用いることができる。このような有機ＥＬディスプレイによれば、ＯＬＥＤ光源の青色発光ピーク波長でのカラーフィルタの透過率が高いため、青色発光をより効率的に利用することができ、青色画素に関して十分な性能を実現することができる。
【００３６】
ここで、本発明のカラーフィルタを具備するディスプレイ装置の典型的な断面図を図２に示す。図２に示される有機ＥＬディスプレイは、基材（１）上に青色着色層（２）、緑色着色層（３）、および赤色着色層（４）、ならびに各色間にブラックストライプ層（５）が所定のパターンで形成され、基材上の前記着色層と反対側の面に紫外線遮断層（１２）が形成されてなるカラーフィルタ（６）と、青色発光体（７）、緑色発光体（８）、および赤色発光体（９）の３色の発光体を含む発光素子（１０）とが、接着層（１１）を介して積層されてなるものである。
【００３７】
有機ＥＬ発光体の製造方法
有機ＥＬ発光体の製造方法は特に限定されないが、以下に示される好ましい態様に従い行うことができる。すなわち、基板上に、反射型陽極と、正孔注入層と、正孔輸送層と、発光層と、電子輸送層と、電子注入層とをこの順番にパターニングして青色発光層を製膜し、さらに、半透明な陰極と、保護層とをこの順番にベタ製膜して積層し、青色発光する有機ＥＬ発光体を製造することができる。
【００３８】
上記の基板としては、スイッチング素子としてのＴＦＴを有する無アルカリガラス基板を用いることができ、無アルカリガラス基板の厚さは、好ましくは０．５〜１．１ｍｍである。上記の反射型陽極としては、ＩＴＯ／Ａｇ／ＩＴＯの積層構造からなる反射型陽極を用いることができ、好ましくは積層構造の各層の厚さがそれぞれ１０〜１５０ｎｍであり、好ましくは反射型電極の厚さは５０〜３００ｎｍである。上記の正孔注入層としては、ビス（Ｎ−（１−ナフチル−Ｎ−フェニル）ベンジジン）（α−ＮＰＤ）とＭｏＯ３の共蒸着薄膜（ＭｏＯ３の体積濃度：２０％）からなる正孔注入層を用いることができ、好ましくは正孔注入層の厚さは１０〜４００ｎｍである。上記の正孔輸送層としては、α−ＮＰＤからなる正孔輸送層を用いることができ、好ましくは正孔輸送層の厚さは５〜２００ｎｍである。上記の発光層としては、ホスト材料として９，１０−ジ−２−ナフチルアントラセン（ＤＮＡ）、ゲスト材料として１−ｔｅｒｔ−ブチル―ペリレン（ＴＢＰ）を用いてなる発光層を用いることができ、好ましくは、発光層の厚さは２０〜６０ｎｍであり、さらにホスト材料とゲスト材料との配合割合が１０：１〜１００：１になるように調整することが好ましい。上記の電子輸送層としては、トリス（８−キノリノラト）アルミニウム錯体（Ａｌｑ３）からなる電子輸送層を用いることができ、好ましくは電子輸送層の厚さは５〜２００ｎｍである。上記の電子注入層としては、ＬｉＦからなる電子注入層を用いることができ、好ましくは電子注入層の厚さは０．１〜１ｎｍである。上記の半透明な陰極としては、ＭｇＡｇからなる半透明な陰極を用いることができ、好ましくは半透明な陰極の厚さは１〜１００ｎｍである。上記の保護層としては、ＳｉＯＮからなる保護層を用いることができ、好ましくは保護層の厚さは５０〜４００ｎｍである。
【実施例】
【００３９】
以下に、実施例と比較例を挙げて本発明をさらに具体的に説明するが、本発明は以下の実施例に限定解釈されるものではない。
【００４０】
実施例１
カラーフィルタの製造
まず、以下の組成物を用いて青色パターン用顔料フォトレジストを調製した。
【００４１】
青色パターン用顔料フォトレジスト
・青色顔料（ＢＡＳＦ社製のレーキ顔料、ピグメントブルー１）：        ６．０質量部
・顔料誘導体（ゼネカ（株）製、ソルスパース１２０００）：            ０．６質量部
・分散剤（ゼネカ（株）製、ソルスパース２４０００）：                ２．４質量部
・モノマー（サートマー（株）製、ＳＲ３９９）：                      ４．０質量部
・ポリマー：                                                        ５．０質量部
・光重合開始剤（チバガイギー社製、イルガキュア９０７）：            １．４質量部
・光重合開始剤（２，２’−ビス（ｏ−クロロフェニル）−４，５，４’，５’−テトラフェニル−１，２’−ビイミダゾール）：                              ０．６質量部
・溶剤（プロピレングリコールモノメチルエーテルアセテート）：      ８０．０質量部
なお、上記ポリマーは、ベンジルメタクリレート：スチレン：アクリル酸：２−ヒドロキシエチルメタクリレート＝１５．６：３７．０：３０．５：１６．９（モル比）の共重合体１００モルに対して、２−メタクリロイルオキシエチルイソシアネートを１６．９モル付加したものであり、重量平均分子量は４２５００である。
【００４２】
上記で調製した顔料フォトレジストを、基材である０．７ｍｍ厚のガラス基板（コーニング社製、１７３７）上にスピンコート法で塗布し、減圧乾燥後、８０℃、５分間の条件でプリベークして溶剤を除去した。引き続き３６５ｎｍの発光ピークを有する紫外線を、３００ｍＪ／ｃｍ２の露光量でベタ露光して塗膜を硬化させた。さらに１８０℃のクリーンオーブン中で３０分間焼成することにより、ガラス基板上に１．８μｍの厚さで着色層を形成させた。
【００４３】
なお、顔料フォトレジストは、フォトマスクを介してパターン露光し、引き続いて０．１％ＫＯＨ水溶液を用いたスプレー現像により、１０μｍオーダーでのパターニングが可能であった。これにより、カラーフィルタ用途として十分な解像性が確認できた。
【００４４】
さらに、ガラス基板の着色層と反対側の面に、紫外線防止フィルムとしてＵＶガード（富士フィルム社製）を１枚積層して紫外線遮断層を形成させ、カラーフィルタを得た。なお、本実施例においては有機ＥＬ素子とカラーフィルタとを接着する前に紫外線防止フィルムを積層させたが、有機ＥＬ素子とカラーフィルタとを接着した後に積層させても良い。
【００４５】
次に紫外線防止フィルムとしてのＵＶガード（富士フィルム社製）の分光特性を図３に示す。ＵＶガードからなる紫外線遮断層の透過率５０％の波長は４２１ｎｍであり、組み合わされる光源光の可視光領域における最も短波長側のピークトップ（４４９ｎｍ）から２５ｎｍ以上短波長側に位置していることが解る。あわせて、実施例１で用いた青色発光層から発光する青色光の分光特性、およびＵＶガード透過後の青色発光の分光カーブを図３に示す。青色光は、ＵＶガードによりほとんど影響を受けていないことが解る。
【００４６】
有機ＥＬ発光体の製造
基材１として、スイッチング素子としてのＴＦＴを有する厚さ１．１ｍｍの無アルカリガラス基板を準備した。その無アルカリガラス基板の上に、ＩＴＯ（２０ｎｍ）／Ａｇ（１００ｎｍ）／ＩＴＯ（２０ｎｍ）の積層構造からなる厚さ１４０ｎｍの反射型陽極３と、ビス（Ｎ−（１−ナフチル−Ｎ−フェニル）ベンジジン）（α−ＮＰＤ）とＭｏＯ３の共蒸着薄膜（ＭｏＯ３の体積濃度：２０％）からなる厚さ４０ｎｍの正孔注入層と、α−ＮＰＤからなる厚さ２０ｎｍの正孔輸送層と、ホスト材料として９，１０−ジ−２−ナフチルアントラセン（ＤＮＡ）、ゲスト材料として１−ｔｅｒｔ−ブチル―ペリレン（ＴＢＰ）を用いてなる厚さ４０ｎｍの発光層と、トリス（８−キノリノラト）アルミニウム錯体（Ａｌｑ３）からなる厚さ２０ｎｍの電子輸送層と、ＬｉＦからなる厚さ０．５ｎｍの電子注入層とをその順番にパターニングして青色発光層を製膜し、さらに、ＭｇＡｇからなる厚さ１０ｎｍの半透明な陰極と、ＳｉＯＮからなる厚さ１００ｎｍの保護層とをその順番にベタ製膜して積層し、青色発光する有機ＥＬ発光体を製造した。上記の発光層は、ホスト材料とゲスト材料との配合割合が２０：１になるように調整した。なお、得られた発光体の発光輝度分布（ＯＬＥＤ発光）を、分光輝度計ＳＲ−３（トプコン社製）で測定した結果を図４に示す。青色発光のピークトップは４４９ｎｍとなり、ピークトップよりも短波長側では、急激に発光強度が減少する特性を示した。
【００４７】
有機ＥＬ発光体とカラーフィルタとの積層
有機ＥＬ発光体とカラーフィルタとの積層用接着剤として、主剤（ＳＫダイン２０９４、綜研化学社製）と硬化剤（Ｅ−ＡＸ、綜研化学社製）の二液混合型であるアクリル系接着剤を用意し、主剤１００質量％に対し、硬化剤０．２７質量％を添加し、更に３０質量％の割合で希釈溶媒としてのメチルエチルケトンを加えた。調製した接着性組成物を、バーコーターを用いて、カラーフィルタの着色層側に塗布し、減圧乾燥により２００Ｐａまで減圧して溶剤成分を除去した。次にカラーフィルタを有機ＥＬ発光体に積層して接着し、実施例１の有機ＥＬパネルとした。
【００４８】
また、本実施例では青色の単色発光のＯＬＥＤを用いているが、白色ＯＬＥＤにおいても本発明は適用が可能である。すなわち、紫外線カットフィルムの透過率５０％は可視光領域における短波長側、換言すれば青色領域にあり、青色領域よりも長波長側にあっては、その透過率はほとんど１００％となるため、青色以外の発光成分には何ら影響を与えないためである。
【００４９】
実施例２
紫外線防止フィルムとして、ＵＶガード（富士フィルム社製）の替わりにＫＣ４ＵＸ２Ｍ（コニカミノルタ社製、ＴＡＣフィルム）を４枚積層した以外は、実施例１と同様にして耐光性試験に供した。紫外線遮断層の透過率５０％の波長は４０４ｎｍであった。
【００５０】
実施例３
青色顔料として、ピグメントブルー１の替わりにピグメントブルー１１（ＢＡＳＦ社製）を使用した以外は、実施例１と同様にして耐光性試験に供した。
【００５１】
実施例４
青色顔料として、ピグメントブルー１の替わりにピグメントブルー１１を使用した以外は、実施例２と同様にして耐光性試験に供した。
【００５２】
実施例５
青色顔料として、ピグメントブルー１の替わりにピグメントブルー１４（ＢＡＳＦ社製）を使用した以外は、実施例１と同様にして耐光性試験に供した。
【００５３】
実施例６
青色顔料として、ピグメントブルー１の替わりにピグメントブルー１４を使用した以外は、実施例２と同様にして耐光性試験に供した。
【００５４】
比較例１
紫外線防止フィルムとして、ＵＶガード（富士フィルム社製）の替わりにＫＣ４ＵＸ２Ｍ（コニカミノルタ社製、ＴＡＣフィルム）を１枚積層した以外は、実施例１と同様にして耐光性試験に供した。紫外線遮断層の透過率５０％の波長は３９５ｎｍであった。
【００５５】
比較例２
紫外線防止フィルムとして、ＵＶガード（富士フィルム社製）を４枚積層した以外は、実施例１と同様にして耐光性試験に供した。紫外線遮断層の透過率５０％の波長は４２７ｎｍであった。
【００５６】
比較例３
紫外線防止フィルムを積層しなかった以外は、実施例１と同様にして耐光性試験に供した。
【００５７】
分光特性評価
まず、上記の実施例および比較例で用いた紫外線遮断層（紫外線防止フィルム）の透過分光スペクトルを顕微分光測色機（オリンパス社製、型名：ＯＳＰ−ＳＰ２００）を用いて測定した。透過分光スペクトルの測定結果を図４に示す。分光測定時のリファレンスには０．７ｍｍ厚のガラス基板（コーニング社製、１７３７）を使用した。
【００５８】
組み合わせでの色差評価
上記の実施例および比較例で用いた紫外線防止フィルムと、ＯＬＥＤとを組み合わせた分光に関して、ＯＬＥＤ単体での分光と比較した際の色差を測定した。色差は、ΔＥ*ａｂ色差色で評価した。なお、色差は、数値が小さいほどＯＬＥＤの分光特性が保持されていることを意味し、３以下であることが好ましい。色差が３以内であれば、観察者である人は色目の差を認識することが出来ないためである。色差の測定には、顕微分光測色機（オリンパス社製、型名：ＯＳＰ−ＳＰ２００）を用いた。
【００５９】
組み合わせでの色差評価の結果は、表１に示すとおりである。色差が３以内では、光源としてのＯＬＥＤに適用した場合においても、何ら色目に知覚できる変化を生じなかった。
【表１】
2010237569.tif 000003
【００６０】
耐光性試験
次に上記の実施例および比較例で製造した有機ＥＬパネルの耐光性試験を行った。耐光性試験として、キセノンアークランプを用いたキセノンフェードメーター（東洋精機社製、商品名：サンテストＸＬＳ＋）により、有機ＥＬパネルの紫外線遮断フィルム側から３１０Ｗの出力で１００時間連続照射して色度の評価を行った。色差は、ΔＥ*ａｂ色差色で評価した。色差は、カラーフィルタについて、まず紫外線防止フィルムおよび有機ＥＬ発光体の積層前に顕微分光測色機（オリンパス社製、型名：ＯＳＰ−ＳＰ２００）を用いて分光測定を行い、次に耐光性試験完了後に紫外線防止フィルムおよび有機ＥＬ発光体を剥がして再度分光測定を行うことにより、耐光性試験前後の色度から求めた値である。色差は、数値が小さいほど耐光性が高いことを示す。なお、色差評価の光源には標準の光Ｃを用いた。分光測定時のリファレンスには０．７ｍｍ厚のガラス基板（コーニング社製、１７３７）を使用した。
【００６１】
耐光性試験結果は、表２に示すとおりである。本発明の構成を満たすカラーフィルタを用いた有機ＥＬパネルでは、色差の値が小さく、耐光性に優れるものであることがわかった。また、上記で測定した紫外線遮断層（紫外線防止フィルム）の透過分光スペクトルから求めた、紫外線遮断層の透過率５０％波長を併せて表２に示す。実施例の紫外線遮断層の透過率５０％の波長は、４００ｎｍ以上であり、かつ組み合わされる光源光の可視光領域における最も短波長側の発光ピーク（４４９ｎｍ）の波長から２５ｎｍ以上短波長側に位置するものであった。
【表２】
2010237569.tif 000004
【符号の説明】
【００６２】
１  基材
２  青色着色層
３  緑色着色層
４  赤色着色層
５  ブラックストライプ層
６  カラーフィルタ
７  青色発光体
８  緑色発光体
９  赤色発光体
１０  発光素子
１１  接着層
１２  紫外線遮断層
【図１】
2010237569.tif 000005
【図２】
2010237569.tif 000006
【図３】
2010237569.tif 000007
【図４】
2010237569.tif 000008